(57)【要約】    本開示は、組成物を提供する。一実施形態では、組成物が提供され、（Ａ）（ｉ）０．８６０ｇ／ｃｃ〜０．９００ｇ／ｃｃの密度、および（ｉｉ）１７７℃で、５０，０００ｍＰａ・ｓ以下の溶融粘度を有するエチレン系インターポリマーと、（Ｂ）（ｉ）ロジンエステル中の炭素の総モル数に基づいて、７５モル％以上の脂肪族炭素、および（ｉｉ）ロジンエステル中の炭素の総モル数に基づいて、３．０モル％以下のエステル基炭素を含有するロジンエステルと、を含む。  【選択図】なし【特許請求の範囲】
【請求項１】
組成物であって、
（Ａ）エチレン系インターポリマーであって、
（ｉ）０．８６０ｇ／ｃｃ〜０．９００ｇ／ｃｃの密度、および
（ｉｉ）１７７℃で、５０，０００ｍＰａ・ｓ以下の溶融粘度、を有するエチレン系インターポリマーと、
（Ｂ）ロジンエステルであって、
（ｉ）前記ロジンエステル中の炭素の総モル数に基づいて、７５モル％以上の脂肪族炭素、および
（ｉｉ）前記ロジンエステル中の炭素の総モル数に基づいて、３．０モル％以下のエステル基炭素、を含むロジンエステルと、を含む、組成物。
【請求項２】
前記ロジンエステルが、前記ロジンエステル中の炭素の総モル数に基づいて、７５モル％〜９５モル％の脂肪族炭素を含む、請求項１に記載の組成物。
【請求項３】
前記ロジンエステルが、前記ロジンエステル中の炭素の総モル数に基づいて、０．５モル％〜３．０モル％のエステル基炭素を含む、請求項１または２に記載の組成物。
【請求項４】
（Ｃ）１３５℃で、１〜２，０００ｍＰａ・ｓの溶融粘度、および０．８８０〜０．９７０ｇ／ｃｃの密度を有するエチレン系ポリマーワックスをさらに含む、請求項１〜３のいずれか一項に記載の組成物。
【請求項５】
前記（Ａ）エチレン系インターポリマーと前記（Ｃ）エチレン系ポリマーワックスとの重量比が、１．５：１．０〜５．０：１．０である、請求項４に記載の組成物。
【請求項６】
前記（Ｂ）ロジンエステルと前記（Ｃ）エチレン系ポリマーワックスとの重量比が、１．５：１．０〜５．０：１．０である、請求項４または５に記載の組成物。
【請求項７】
（Ａ）エチレン系インターポリマーと（Ｂ）ロジンエステルとの合計量が、前記組成物の少なくとも６０重量％に等しい、請求項１〜６のいずれか一項に記載の組成物。
【請求項８】
前記（Ａ）エチレン系インターポリマーと前記（Ｂ）ロジンエステルとの重量比が、０．３：１．０〜３．０：１．０である、請求項１〜７のいずれか一項に記載の組成物。
【請求項９】
（Ａ）２０重量％〜６０重量％の前記エチレン系インターポリマーであって、１７７℃で、５００ｍＰａ・ｓ〜２０，０００ｍＰａ・ｓの溶融粘度を有するエチレン系インターポリマーと、
（Ｂ）２０重量％〜６０重量％の前記ロジンエステルと、を含み、各重量％が前記組成物の総重量に基づいており、前記組成物が、１７７℃で、５００ｍＰａ・ｓ〜３，０００ｍＰａ・ｓの溶融粘度を有し、前記組成物が、５５℃以上の剥離接着破壊温度を有する、請求項１〜８のいずれか一項に記載の組成物。
【請求項１０】
請求項１〜９のいずれか一項に記載の組成物から形成される少なくとも１つの構成成分を含む物品。
【発明の詳細な説明】
【背景技術】
【０００１】
ホットメルト接着剤業界では、一般に、優れた接着性能を達成するために、シングルサイト触媒のポリオレフィンエラストマーに、ホットメルト接着剤（ＨＭＡ）用の水素化粘着付与剤を配合している。水素化粘着付与剤は、石油原料に由来しており、したがって、石油原料の供給が厳しくなると供給不足になり得る。ロジン系粘着付与剤（ロジン由来の粘着付与剤）は、水素化粘着付与剤とは対照的に、自然に発生し、石油原料の供給による影響を受けない。適切な接着性能を提供するＨＭＡ配合物中の、ロジン系粘着付与剤により、ポリオレフィンエラストマーの使用を拡大する必要がある。
【発明の概要】
【０００２】
本開示は、接着剤用途、さらにホットメルト接着剤用途に適した組成物を提供する。本開示は、組成物を提供する。一実施形態では、組成物が提供され、
（Ａ）エチレン系インターポリマーであって、
（ｉ）０．８６０ｇ／ｃｃ〜０．９００ｇ／ｃｃの密度、および
（ｉｉ）１７７℃で、５０，０００ｍＰａ・ｓ以下の溶融粘度、を有するエチレン系インターポリマーと、
（Ｂ）ロジンエステルであって、
（ｉ）ロジンエステル中の炭素の総モル数に基づいて、７５モル％以上の脂肪族炭素、および
（ｉｉ）ロジンエステル中の炭素の総モル数に基づいて、３．０モル％以下のエステル基炭素、を含有するロジンエステルと、を含む。
【図面の簡単な説明】
【０００３】
【図１】本開示の実施形態による、熱応力試料ホルダの概略図である。
【定義】
【０００４】
元素周期表への任意の参照は、ＣＲＣ  Ｐｒｅｓｓ，Ｉｎｃ．，１９９０−１９９１によって発行されたときのものである。この表の元素の族への参照は、族に番号を付与するための新しい表記法によるものである。米国特許慣行の目的のため、任意の参照される特許、特許出願、または刊行物の内容も、特に、定義の開示（本開示に具体的に提供される任意の定義と矛盾しない程度において）および当技術分野の一般の知見に関して、それらの全体が参照により組み込まれる（または、その米国版に相当するものが、参照によりそのように組み込まれる）。本明細書に開示される数値範囲は、下限値および上限値から、およびそれらを含むすべての値を含む。明示的な数値（例えば、１または２、または３〜５、または６、または７）を含有する範囲については、任意の２つの明示的な数値間の任意の部分範囲が含まれる（例えば、１〜２、２〜６、５〜７、３〜７、５〜６など）。相反する記載がない限り、文脈から暗黙的でない限り、または当技術分野で慣習的でない限り、すべての部分およびパーセントは、重量に基づいており、すべての試験方法は、本開示の出願日の時点で最新のものである。
【０００５】
「接着剤組成物」は、熱および／または圧力の適用下で、対象となる基材を一緒に接合することが可能である構成成分の混合物である。適切な接着剤組成物の非限定的な例は、ホットメルト接着剤（ＨＭＡ）組成物である。「ホットメルト接着剤（ＨＭＡ）組成物」は、熱の適用、またはより典型的には熱および圧力の適用下で、対象となる基材を一緒に接合することが可能である構成成分の混合物である。
【０００６】
「アルキル基」という用語は、１つの水素原子をそこから削除することによって脂肪族炭化水素に由来する有機ラジカルを指す。アルキル基は、直鎖、分岐鎖、環状、またはそれらの組み合わせであってよい。一実施形態では、アルキル基は、Ｃ１〜Ｃ２０アルキル基である。
【０００７】
「組成物」という用語は、組成物を含む材料の混合物、ならびに組成物の材料から形成された反応生成物および分解生成物を指す。
【０００８】
「備える」、「含む」、「有する」という用語、およびそれらの派生語は、同一のものが具体的に開示されているかどうかにかかわらず、任意の追加の構成成分、ステップ、または手順の存在を除外することを意図していない。任意の疑義を避けるために、「備える」という用語の使用を通して請求されるすべての組成物は、相反する記載がない限り、ポリマーであるかないかに関わらずに、任意の追加の添加剤、アジュバント、または化合物を含んでもよい。対照的に、「から本質的になる」という用語は、任意の後続の詳述の範囲から、操作性に必要不可欠ではないものを除き、任意の他の構成成分、ステップ、または手順を除外する。「からなる」という用語は、具体的に描写または列挙されていない任意の構成成分、ステップ、または手順を除外する。
【０００９】
「エチレン系ポリマー」または「エチレンポリマー」は、ポリマーの重量に基づいて、過半量の重合エチレンを含有するポリマーであり、任意選択で、少なくとも１つのコモノマーを含んでもよい。「エチレン系インターポリマー」は、インターポリマーの重量に基づいて、重合形態で、過半量のエチレン、および少なくとも１つのコモノマーを含有するインターポリマーである。好ましくは、エチレン系インターポリマーは、ランダムインターポリマーである（すなわち、そのモノマー構成物のランダム分布を含む）。適切なエチレン系インターポリマーの非限定的な例は、エチレンプラストマー／エラストマーである。
【００１０】
「エチレン／α−オレフィンインターポリマー」は、インターポリマーの重量に基づいて、過半量の重合エチレン、および少なくとも１つのα−オレフィンを含有するインターポリマーである。「エチレン／α−オレフィンコポリマー」は、２つのみのモノマータイプとして、コポリマーの重量に基づいて、過半量の重合エチレン、およびα−オレフィンを含有するインターポリマーである。
【００１１】
「エチレンプラストマー／エラストマー」は、エチレンに由来する単位、および、少なくとも１つのＣ３〜Ｃ１０α−オレフィンコモノマー、もしくは少なくとも１つのＣ４〜Ｃ８のα−オレフィンコモノマー、もしくは少なくとも１つのＣ６〜Ｃ８α−オレフィンコモノマーに由来する単位を備える均質な短鎖分岐分布を含む、実質的に直鎖である、または直鎖のエチレン／α−オレフィンコモノマーである。エチレンプラストマー／エラストマーは、０．８７０ｇ／ｃｃ〜、または０．８８０ｇ／ｃｃ、または０．８９０ｇ／ｃｃ〜０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃの密度を有する。エチレンプラストマー／エラストマーの非限定的な例には、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）Ｐｌａｓｔｏｍｅｒｓ（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、ならびにＬｕｃｅｎｅ（商標）（ＬＧ  Ｃｈｅｍ  Ｌｔｄ．から入手可能）が含まれる。
【００１２】
「ヘテロ原子」という用語は、炭素または水素以外の原子を指す。適切なヘテロ原子の非限定的な例には、Ｆ、Ｃｌ、Ｂｒ、Ｎ、Ｏ、Ｐ、Ｂ、Ｓ、Ｓｉ、Ｓｂ、Ａｌ、Ｓｎ、Ａｓ、Ｓｅ、およびＧｅが含まれる。
【００１３】
「ヒドロカルビル」および「炭化水素」という用語は、分岐または非分岐、飽和または不飽和、環式、多環式または非環式の種を含む水素および炭素の原子のみを含有する置換基を指す。非限定的な例には、アルキル基、シクロアルキル基、アルケニル基、アルカジエニル基、シクロアルケニル基、シクロアルカジエニル基、アリール基、およびアルキニル基が含まれる。
【００１４】
「インターポリマー」は、少なくとも２種類の異なるタイプのモノマーの重合によって調製されるポリマーである。したがって、一般名称であるインターポリマーには、コポリマー（２つの異なるタイプのモノマーから調製されたポリマーを指すために採用される）、および２種類以上の異なるタイプのモノマーから調製されたポリマーが含まれる。
【００１５】
「オレフィン系ポリマー」または「ポリオレフィン」は、重合したオレフィンモノマー、例えばエチレンまたはプロピレンの過半量（ポリマーの重量に基づいて）を含有するポリマーであり、任意選択で、少なくとも１つのコモノマーを含有してもよい。オレフィン系ポリマーの非限定的な例には、エチレン系ポリマーおよびプロピレン系ポリマーが含まれる。
【００１６】
「ポリマー」は、同じタイプであるか異なるタイプであるかにかかわらず、モノマーを重合することによって調製されるポリマー化合物である。したがって、一般名称であるポリマーは、以下で定義するように、「ホモポリマー」という用語（微量の不純物をポリマー構造に組み込むことができるという理解を前提とすると、１種類のモノマーのみから調製されたポリマーを指すために採用される）、および「インターポリマー」という用語を包含する。微量の不純物、例えば、触媒残留物が、ポリマー中におよび／またはポリマー内で組み込まれてもよい。
【００１７】
「プロピレン系ポリマー」は、ポリマーの重量に基づいて過半量の重合プロピレンを含有するポリマーであり、任意選択で、少なくとも１つのコモノマーを含んでもよい。
【００１８】
「プロピレン／α−オレフィンインターポリマー」は、重合形態で、インターポリマーの重量に基づいて、過半量のプロピレン、および少なくとも１つのα−オレフィンを含有するインターポリマーである。「プロピレン／α−オレフィンコポリマー」は、２つだけのモノマーのタイプとして、重合形態で、コポリマーの重量に基づいて、過半量のプロピレン、およびα−オレフィンを含有するコポリマーである。
【発明を実施するための形態】
【００１９】
本開示は、ホットメルト接着剤用途に適した組成物を提供する。この組成物は、（Ａ）エチレン系インターポリマーであって、（ｉ）０．８６０ｇ／ｃｃ〜０．９００ｇ／ｃｃの密度、および（ｉｉ）１７７℃で５０，０００ｍＰａ・ｓ以下の溶融粘度を有するエチレン系インターポリマーと、（Ｂ）ロジンエステルであって、（ｉ）ロジンエステル中の炭素の総モル数に基づいて、７５モル％以上の脂肪族炭素、および（ｉｉ）ロジンエステル中の炭素の総モル数に基づいて、３．０モル％以下のエステル基炭素を含有するロジンエステルと、を含む。
【００２０】
組成物は、本明細書で述べる２つ以上の実施形態の組合せを含んでよい。
【００２１】
一実施形態では、本組成物は、１３５℃で、１〜２，０００ｍＰａ・ｓ、または１〜１，０００ｍＰａ・ｓ、または１〜５００ｍＰａ・ｓ、または１〜１００ｍＰａ・ｓ、または１〜５０ｍＰａ・ｓ、または１〜１０ｍＰａ・ｓの溶融粘度、および０．８８０〜０．９７０ｇ／ｃｃ、または０．９００〜０．９６０ｇ／ｃｃ、または０．９２０〜０．９５０ｇ／ｃｃ、または０．９４０〜０．９５０ｇ／ｃｃの密度を有するエチレン系ポリマーワックスをさらに含む。さらなる実施形態では、エチレン系インターポリマーとエチレン系ポリマーワックスとの重量比は、１．５：１．０〜、または１．８：１．０、または２．０：１．０〜３．０：１．０、または４．０：１．０、または５．０：１．０、または１０：１．０、または２０：１．０、または３０：１．０、または４０：１．０、または５０：１．０、または６０：１．０、または１．５：１．０〜６０：１．０、または１．８：１．０〜３０：１．０、または１．８：１．０〜１０：１．０、または１．５：１．０〜５．０：１．０、または２．０：１．０〜５．０：１．０、または１．８：１．０〜３．０：１．０、または２．０：１．０〜３．０：１．０である。一実施形態では、ロジンエステルとエチレン系ポリマーワックスとの重量比は、１．５：１．０〜、または１．８：１．０、または２．０：１．０〜３．０：１．０、または４．０：１．０、または５．０：１．０、または１０：１．０、または２０：１．０、または３０：１．０、または４０：１．０、または５０：１．０、または６０：１．０、または１．５：１．０〜６０：１．０、または１．８：１．０〜３０：１．０、または１．８：１．０〜１０：１．０、または１．５：１．０〜５．０：１．０、または２．０：１．０〜５．０：１．０、または１．８：１．０〜３．０：１．０、または２．０：１．０〜３．０：１．０である。
【００２２】
一実施形態では、本組成物は、１３５℃で、１〜５００ｍＰａ・ｓ、または１〜１００ｍＰａ・ｓ、または１〜５０ｍＰａ・ｓ、または１〜１０ｍＰａ・ｓの溶融粘度、および０．８８０〜０．９７０ｇ／ｃｃ、または０．９００〜０．９６０ｇ／ｃｃ、または０．９２０〜０．９５０ｇ／ｃｃ、または０．９４０〜０．９５０ｇ／ｃｃの密度、を有するエチレン系ポリマーワックスをさらに含む。さらなる実施形態では、エチレン系ポリマーワックスは、組成物の総重量に基づいて、２．０〜３０．０重量％、または５．０〜２５．０重量％、または１０．０〜２５．０重量％の量で存在する。さらなる実施形態では、エチレン系インターポリマーとエチレン系ポリマーワックスとの重量比は、１．８：１．０〜３０：１．０、または１．８：１．０〜１０：１．０、または２．０：１．０〜５．０：１．０、または１．８：１．０〜３．０：１．０、または２．０：１．０〜３．０：１．０である。一実施形態では、ロジンエステルとエチレン系ポリマーワックスとの重量比は、１．８：１．０〜３０：１．０、または１．８：１．０〜１０：１．０、または２．０：１．０〜５．０：１．０、または１．８：１．０〜３．０：１．０、または２．０：１．０〜３．０：１．０である。
【００２３】
一実施形態では、組成物は、接着剤組成物であり、さらにホットメルト接着剤（ＨＭＡ）組成物である。以下の開示は、ＨＭＡ組成物を目的とするが、以下の開示は、例えば感圧接着剤組成物などの他の接着剤組成物に適用可能であることを理解されたい。
【００２４】
Ａ．エチレン系インターポリマー
本接着剤組成物は、エチレン系インターポリマーを含む。好ましくは、エチレン系インターポリマーは、ランダムインターポリマーである。
【００２５】
一実施形態では、エチレン系インターポリマーは、エチレン／α−オレフィンインターポリマー、またはエチレン／α−オレフィンコポリマーから選択される。適切なα−オレフィンの非限定的な例には、例えば、Ｃ３〜Ｃ２０α−オレフィン、またはＣ４〜Ｃ２０α−オレフィン、またはＣ３〜Ｃ１０α−オレフィン、またはＣ４〜Ｃ１０α−オレフィン、またはＣ４〜Ｃ８α−オレフィン；Ｃ３、Ｃ４、Ｃ５、Ｃ６、およびＣ８α−オレフィンが含まれる。代表的なα−オレフィンには、プロピレン、１−ブテン、１−ペンテン、１−ヘキセン、１−ヘプテン、および１−オクテンが含まれる。一実施形態では、エチレン系インターポリマーは、そこに重合された芳香族コモノマーを含有しない。一実施形態では、エチレン系インターポリマーは、エチレン／オクテンインターポリマー、またはエチレン／オクテンコポリマーから選択される。
【００２６】
一実施形態では、エチレン系インターポリマーは、エチレン系インターポリマーの重量に基づいて、エチレンに由来する５０重量％超の単位、または５１重量％〜、もしくは５５重量％、もしくは６０重量％、もしくは６５重量％、もしくは７０重量％、もしくは７５重量％、もしくは８０重量％、もしくは８５重量％、もしくは９０重量％、もしくは９５重量％、もしくは９８重量％、もしくは９９重量％のエチレンに由来する単位を含有する。
【００２７】
一実施形態では、エチレン系インターポリマーは、エチレン系インターポリマーの重量に基づいて、エチレンに由来する５０重量％超の単位、または５１重量％〜、もしくは５５重量％、もしくは６０重量％、もしくは６５重量％〜７０重量％、もしくは７５重量％、もしくは８０重量％、もしくは８５重量％、もしくは９０重量％、もしくは９５重量％、もしくは９８重量％、もしくは９９重量％のエチレンに由来する単位を含有し、また、α−オレフィンコモノマーから由来する５０重量％未満の逆数の量の単位、または４９重量％〜、もしくは４５重量％、もしくは４０重量％、もしくは３５重量％〜３０重量％、もしくは２５重量％、もしくは２０重量％、もしくは１５重量％、もしくは１０重量％、もしくは５重量％、もしくは２重量％、もしくは１重量％、もしくは０重量％のα−オレフィンコモノマーに由来する単位を含有する。
【００２８】
一実施形態では、エチレン系インターポリマーは、エチレンプラストマー／エラストマーである。一実施形態では、エチレンプラストマー／エラストマーは、エチレン／α−オレフィンコポリマーであり、さらにエチレン／オクテンコポリマーである。適切なα−オレフィンの非限定的な例には、例えば、Ｃ３、Ｃ４、Ｃ５、Ｃ６、およびＣ８α−オレフィンが含まれる。
【００２９】
一実施形態では、エチレン系インターポリマーは、１７７℃で、５００ｍＰａ・ｓ〜、または７５０ｍＰａ・ｓ、または１，０００ｍＰａ・ｓ、または１，５００ｍＰａ・ｓ、または２，０００ｍＰａ・ｓ、または３，０００ｍＰａ・ｓ、または３，５００ｍＰａ・ｓ、または４，０００ｍＰａ・ｓ、または５，０００ｍＰａ・ｓ、または６，０００ｍＰａ・ｓ、または７，０００ｍＰａ・ｓ、または８，０００ｍＰａ・ｓ、または９，０００ｍＰａ・ｓ、または１０，０００ｍＰａ・ｓ、または１１，０００ｍＰａ・ｓ、または１２，０００ｍＰａ・ｓ、または１３，０００ｍＰａ・ｓ、または１４，０００ｍＰａ・ｓ、または１５，０００ｍＰａ・ｓ、または１６，０００ｍＰａ・ｓ〜１７，０００ｍＰａ・ｓ、または１８，０００ｍＰａ・ｓ、または１９，０００ｍＰａ・ｓ、または２０，０００ｍＰａ・ｓ、または２５，０００ｍＰａ・ｓ、または３０，０００ｍＰａ・ｓ、または３５，０００ｍＰａ・ｓ、または４０，０００ｍＰａ・ｓ、または４５，０００ｍＰａ・ｓ、または５０，０００ｍＰａ・ｓの溶融粘度を有する。一実施形態では、エチレン系インターポリマーは、１７７℃で、５００ｍＰａ・ｓ〜５０，０００ｍＰａ・ｓ、または５００ｍＰａ・ｓ〜４０，０００ｍＰａ・ｓ、または５００ｍＰａ・ｓ〜３５，０００ｍＰａ・ｓ、または５００ｍＰａ・ｓ〜３０，０００ｍＰａ・ｓ、または５００ｍＰａ・ｓ〜２５，５００ｍＰａ・ｓ、または５００ｍＰａ・ｓ〜２０，０００ｍＰａ・ｓの溶融粘度を有する。さらなる実施形態では、エチレン系インターポリマーは、エチレン／α−オレフィンインターポリマーであり、さらにエチレン／オクテンインターポリマーである。別の実施形態では、エチレン系インターポリマーは、エチレン／α−オレフィンコポリマーであり、さらにエチレン／オクテンコポリマーである。適切なα−オレフィンの非限定的な例には、例えば、Ｃ３、Ｃ４、Ｃ５、Ｃ６、およびＣ８α−オレフィンが含まれる。
【００３０】
一実施形態では、エチレン系インターポリマーは、０．８６０ｇ／ｃｃ〜、または０．８６５ｇ／ｃｃ、または０．８７０ｇ／ｃｃ〜０．８７４ｇ／ｃｃ、または０．８７５ｇ／ｃｃ、または０．８８０ｇ／ｃｃ、または０．８８５ｇ／ｃｃから０．８９０ｇ／ｃｃ、または０．８９５ｇ／ｃｃ、または０．９００ｇ／ｃｃの密度を有する。さらなる実施形態では、エチレン系インターポリマーは、エチレン／α−オレフィンインターポリマーであり、さらにエチレン／オクテンインターポリマーである。別の実施形態では、エチレン系インターポリマーは、エチレン／α−オレフィンコポリマーであり、さらにエチレン／オクテンコポリマーである。一実施形態では、エチレン系インターポリマーは、エチレンプラストマー／エラストマーである。一実施形態では、エチレンプラストマー／エラストマーは、エチレン／α−オレフィンコポリマーであり、さらにエチレン／オクテンコポリマーである。適切なαオレフィンの非限定的な例には、例えば、Ｃ３、Ｃ４、Ｃ５、Ｃ６、およびＣ８α−オレフィンが含まれる。
【００３１】
一実施形態では、エチレン系インターポリマーは、４０℃〜、または５０℃、または５５℃、または６０℃、または６５℃〜７０℃、または７５℃、または８０℃、または８５℃、または９０℃、または１００℃、または１１０℃、または１２０℃の融解温度、Ｔｍを有する。さらなる実施形態では、エチレン系インターポリマーは、エチレン／α−オレフィンインターポリマーであり、さらにエチレン／オクテンインターポリマーである。別の実施形態では、エチレン系インターポリマーは、エチレン／α−オレフィンコポリマーであり、さらにエチレン／オクテンコポリマーである。一実施形態では、エチレン系インターポリマーは、エチレンプラストマー／エラストマーである。一実施形態では、エチレンプラストマー／エラストマーは、エチレン／α−オレフィンコポリマーであり、さらにエチレン／オクテンコポリマーである。適切なα−オレフィンの非限定的な例には、例えば、Ｃ３、Ｃ４、Ｃ５、Ｃ６、およびＣ８α−オレフィンが含まれる。
【００３２】
一実施形態では、エチレン系インターポリマーは、−７０℃〜、または−６５℃、または−６０℃、または−５８℃〜−５５℃、または−５０℃、または−４５℃、または−４０℃、または−３５℃、または−３０℃のガラス転移温度、Ｔｇを有する。さらなる実施形態では、エチレン系インターポリマーは、エチレン／α−オレフィンインターポリマーであり、さらにエチレン／オクテンインターポリマーである。別の実施形態では、エチレン系インターポリマーは、エチレン／α−オレフィンコポリマーであり、さらにエチレン／オクテンコポリマーである。一実施形態では、エチレン系インターポリマーは、エチレンプラストマー／エラストマーである。一実施形態では、エチレンプラストマー／エラストマーは、エチレン／α−オレフィンコポリマーであり、さらにエチレン／オクテンコポリマーである。適切なα−オレフィンの非限定的な例には、例えば、Ｃ３、Ｃ４、Ｃ５、Ｃ６、およびＣ８α−オレフィンが含まれる。
【００３３】
一実施形態では、エチレン系インターポリマーは、（ｉ）エチレン系インターポリマーの重量に基づいて、５１重量％〜、もしくは５５重量％、もしくは６０重量％、もしくは６５重量％〜７０重量％、もしくは７５重量％、もしくは８０重量％、もしくは８５重量％、もしくは９０重量％、もしくは９５重量％、もしくは９８重量％、もしくは９９重量％のエチレンに由来する単位、および／または（ｉｉ）１７７℃で、５００ｍＰａ・ｓ〜、もしくは７５０ｍＰａ・ｓ、もしくは１，０００ｍＰａ・ｓ、もしくは１，５００ｍＰａ・ｓ、もしくは２，０００ｍＰａ・ｓ、もしくは３，０００ｍＰａ・ｓ、もしくは３，５００ｍＰａ・ｓもしくは４，０００ｍＰａ・ｓ、もしくは５，０００ｍＰａ・ｓ、もしくは６，０００ｍＰａ・ｓ、もしくは７，０００ｍＰａ・ｓ、もしくは８，０００ｍＰａ・ｓ、もしくは９，０００ｍＰａ・ｓ、もしくは１０，０００ｍＰａ・ｓ、もしくは１１，０００ｍＰａ・ｓ、もしくは１２，０００ｍＰａ・ｓ、もしくは１３，０００ｍＰａ・ｓ、もしくは１４，０００ｍＰａ・ｓ、もしくは１５，０００ｍＰａ・ｓ、もしくは１６，０００ｍＰａ・ｓ〜１７，０００ｍＰａ・ｓ、もしくは１８，０００ｍＰａ・ｓ、もしくは１９，０００ｍＰａ・ｓ、もしくは２０，０００ｍＰａ・ｓ、もしくは２５，０００ｍＰａ・ｓ、もしくは３０，０００ｍＰａ・ｓ、もしくは３５，０００ｍＰａ・ｓ、もしくは４０，０００ｍＰａ・ｓ、もしくは４５，０００ｍＰａ・ｓ、もしくは５０，０００ｍＰａ・ｓの溶融粘度、および／または（ｉｉｉ）０．８６０ｇ／ｃｃ〜、もしくは０．８６５ｇ／ｃｃ、もしくは０．８７０ｇ／ｃｃ〜０．８７４ｇ／ｃｃ、もしくは０．８７５ｇ／ｃｃ、もしくは０．８８０ｇ／ｃｃ、もしくは０．８８５ｇ／ｃｃ〜０．８９０ｇ／ｃｃ、もしくは０．８９５ｇ／ｃｃ、もしくは０．９００ｇ／ｃｃの密度、および／または（ｉｖ）４０℃〜、もしくは５０℃、もしくは５５℃、もしくは６０℃、もしくは６５℃〜７０℃、もしくは７５℃、もしくは８０℃、もしくは８５℃、もしくは９０℃、もしくは１００℃、もしくは１１０℃、もしくは１２０℃の融解温度、Ｔｍ、および／または（ｖ）−７０℃〜、もしくは−６５℃、もしくは−６０℃、もしくは−５８℃〜−５５℃、もしくは−５０℃、もしくは−４５℃、もしくは−４０℃、もしくは−３５℃、もしくは−３０℃のガラス転移温度、Ｔｇ、のうちの１つ、いくつか、またはすべての特性を有する。さらなる実施形態では、エチレン系インターポリマー、さらにエチレン／α−オレフィンインターポリマー、さらにエチレン／α−オレフィンコポリマーは、上記特性（ｉ）〜（ｖ）のすべてを有する。
【００３４】
一実施形態では、エチレン系インターポリマーは、（ｉ）エチレンに由来する５０重量％超の単位、および／または（ｉｉ）１７７℃で、５００ｍＰａ・ｓ〜、もしくは８，０００ｍＰａ・ｓ、もしくは１，０００ｍＰａ・ｓ〜９，０００ｍＰａ・ｓ、もしくは１７，０００ｍＰａ・ｓ、もしくは２０，０００ｍＰａ・ｓ、もしくは２５，０００ｍＰａ・ｓ、もしくは３０，０００ｍＰａ・ｓの溶融粘度、および／または（ｉｉｉ）０．８６５ｇ／ｃｃ〜、もしくは０．８７０ｇ／ｃｃ〜０．８７４ｇ／ｃｃ、もしくは０．８７５ｇ／ｃｃ、もしくは０．８８０ｇ／ｃｃ、もしくは０．８５０ｇ／ｃｃの密度、および／または（ｉｖ）５０℃〜、もしくは５５℃、もしくは６０℃、もしくは６５℃〜７０℃、もしくは７５℃、もしくは８０℃、もしくは８５℃、もしくは９０℃の融解温度、Ｔｍ、および／または（ｖ）−６５℃〜、もしくは−６０℃、もしくは−５８℃〜−５５℃、もしくは−５０℃、もしくは−４５℃のガラス転移温度、Ｔｇ、のうちの１つ、いくつか、またはすべての特性を有する。さらなる実施形態では、エチレン系インターポリマー、さらにエチレン／α−オレフィンインターポリマー、さらにエチレン／α−オレフィンコポリマーは、上記特性（ｉ）〜（ｖ）のすべてを有する。
【００３５】
一実施形態では、エチレン系インターポリマーは、組成物の総重量に基づいて、２０重量％〜、または２５重量％、または３０重量％、または３５重量％、または４０重量％〜４５重量％、または５０重量％、または５５重量％、または６０重量％の量で組成物中に存在する。
【００３６】
エチレン／オクテンインターポリマーは、本明細書に開示される２つ以上の実施形態を含んでよい。エチレン／オクテンコポリマーは、本明細書に開示される２つ以上の実施形態を含んでよい。
【００３７】
エチレン／α−オレフィンインターポリマーは、本明細書に開示される２つ以上の実施形態を含んでよい。エチレン／α−オレフィンコポリマーは、本明細書に開示される２つ以上の実施形態を含んでよい。
【００３８】
エチレン系インターポリマーは、本明細書に開示される２つ以上の実施形態を含んでよい。エチレン系コポリマーは、本明細書に開示される２つ以上の実施形態を含んでよい。
【００３９】
Ｂ．ロジンエステル
本組成物は、ロジンエステルを含む。「ロジンエステル」とは、重合形態で、ロジン、および任意選択で、１つまたは複数のジエンを含有するポリマーを指し、次いで、このポリマー構造は、１つまたは複数のポリオールでエステル化され、次いで、エステル化されたポリマー構造は、任意選択で水素化される。エステルとして、ロジンエステルは、酸素原子を有する少なくとも１つのエステル基を含有し、それにより、ロジンエステルは、水素および炭素の原子のみで構成される粘着付与剤を除外することを理解されよう。「ポリオール」は、少なくとも２つのヒドロキシル基（−ＯＨ）を含有するアルコールである。
【００４０】
「ロジン」は、カルボン酸である樹脂酸の混合物である。適切なロジンの非限定的な例には、ガムロジン、ウッドロジン、トール油ロジン、およびそれらの組み合わせが含まれる。適切な樹脂酸の非限定的な例には、アビエチン酸、ネオアビエチン酸、デヒドロアビエチン酸、パルストリン酸、レボピマル酸、ピマル酸、イソピマル酸、およびそれらの組み合わせが含まれる。一実施形態では、ロジンは、アビエチン酸を含有する。一実施形態では、アビエチン酸は、以下の異性体構造（構造（Ａ）、構造（Ｂ）、構造（Ｃ））のうちの１つまたは複数として存在する。
【化１】
2020536980.tif 000002
【００４１】
「ジエン」は、炭素原子間に２つの二重結合を含有する不飽和炭化水素である。ジエンは、６〜１５個の炭素原子を有する共役、非共役、直鎖、分岐鎖または環式の炭化水素ジエンであり得る。適切なジエンの非限定的な例には、１，４−ヘキサジエンと、１，６−オクタジエンと、１，７−オクタジエンと、１，９−デカジエンと、５−メチル−１，４−ヘキサジエン、３，７−ジメチル−１，６−オクタジエン、３，７−ジメチル−１，７−オクタジエン、およびジヒドロミリセンとジヒドロオシネンとの混合異性体などの分岐鎖非環式ジエンと、１，３−シクロペンタジエン、１，４−シクロヘキサジエン、１，５−シクロオクタジエン、および１，５−シクロドデカジエンなどの単環脂環式ジエンと、テトラヒドロインデン、メチルテトラヒドロインデン、ジシクロペンタジエン、ならびにビシクロ−（２，２，１）−ヘプタ−２，５−ジエンなどの多環脂環式縮合および架橋環ジエンと、５−メチレン−２−ノルボルネン（ＭＮＢ）、５−プロペニル−２−ノルボルネン、５−イソプロピリデン−２−ノルボルネン、５−（４−シクロペンテニル）−２−ノルボルネン、５−シクロヘキシリデン−２−ノルボルネン、５−ビニル−２−ノルボルネン、ノルボルナジエン、５−エチリデン−２−ノルボルネン（ＥＮＢ）、５−ビニリデン−２−ノルボルネン（ＶＮＢ）、５−メチレン−２−ノルボルネン（ＭＮＢ）、ジシクロペンタジエン（ＤＣＰＤ）などのアルケニル、アルキリデン、シクロアルケニル、およびシクロアルキリデンノルボルネンと、それらの組み合わせと、が含まれる。適切なジエンのさらなる非限定的な例には、４−メチル−１，４−ヘキサジエン、７−メチル−１，６−オクタジエン、５，７−ジメチル−１，６−オクタジエン、３，７，１１−トリメチル−１，６，１０−オクタトリエン、６−メチル−１，５−ヘプタジエン、１，３−ブタジエン、１，６−ヘプタジエン、１，８−ノナジエン、１，９−デカジエン、１，１０−ウンデカジエン、１，５−シクロドデカジエン、ビシクロ［２．２．１］ヘプタ−２，５−ジエン（ノルボルナジエン）、テトラシクロドデセン、ブタジエン、ジシクロペンタジエン、ビニルノルボルネン、ジヒドロミリセンとジヒドロオシネンとの混合異性体、テトラヒドロインデン、メチルテトラヒドロインデン、５−プロペニル−２−ノルボルネン、５−イソプロピリデン−２−ノルボルネン、５−（４−シクロペンテニル）−２−ノルボルネン、５−シクロヘキシリデン−２−ノルボルネン、５−ビニル−２−ノルボルネン、およびそれらの組み合わせ、が含まれる。一実施形態では、ジエンは、ＤＣＰＤである。
【００４２】
一実施形態では、ロジンエステルは、重合形態で、アビエチン酸およびＤＣＰＤを含有するロジンを含有するポリマーであり、次いで、このポリマー構造は、１つまたは複数のポリオールでエステル化され、次いでエステル化ポリマー構造が水素化される。一実施形態では、ロジンエステルは、ＣＮ１０５５８５９６１Ａおよび／またはＣＮ１０２９７７６１５Ａに記載されているように調製され、これらの全内容は参照により本明細書に各々組み込まれる。適切なロジンエステルの非限定的な例には、ＫＯＭＯＴＡＣ（商標）ＫＭ−１００およびＫＯＭＯＴＡＣ（商標）ＫＭ−１００Ｗが含まれ、各々がＧｕａｎｇｄｏｎｇ  Ｋｏｍｏ  Ｃｏ．，Ｌｔｄ．から入手可能である。
【００４３】
本組成物に適したロジンエステルは、ロジンエステル中の炭素の総モル数に基づいて、７５モル％以上の脂肪族炭素を含有する。「脂肪族炭素」は、単結合を介して水素または別の炭素に共有結合した炭素原子である。脂肪族炭素レベルは、飽和して、単結合を介して水素または別の炭素に結合する最終のロジンエステル（すなわち、重合されて、エステル化され、任意選択で水素化されたポリマー構造）中の炭素原子に関係している。脂肪族炭素には、酸素などのヘテロ原子に結合した炭素は除外される。一実施形態では、ロジンエステルは、ロジンエステル中の炭素の総モル数に基づいて、７５モル％〜、または７６モル％、または７７モル％、または７８モル％、または７９モル％、または８０モル％、または８１モル％〜８３モル％、または８４モル％、または８５モル％、または８６モル％、または８７モル％、または８８モル％、または８９モル％、または９０モル％、または９１モル％、または９２モル％、または９３モル％、または９４モル％、または９５モル％の脂肪族炭素、を含有する。
【００４４】
一実施形態では、ロジンエステルは、ロジンエステル中の炭素の総モル数に基づいて、０．５モル％〜、または１．０モル％、または１．５モル％、または２．０モル％、または２．１モル％、または２．２モル％〜２．４モル％、または２．５モル％、または２．６モル％、または２．７モル％、または２．８モル％、または２．９モル％、または３．０モル％のエステル基炭素、を含有する。「エステル基」は、以下の構造（Ｉ）を有する部分である。
【化２】
2020536980.tif 000003
。「エステル基炭素」は、構造（Ｉ）のエステル基の炭素であり、１つの酸素原子に二重結合で結合し、もう１つの酸素原子に単結合で結合した炭素原子である。
【００４５】
一実施形態では、ロジンエステルは、ロジンエステル中の炭素の総モル数に基づいて、３．０モルパーセント以下の酸素化物を含有する。「酸素化物」は、単結合を介して１つの酸素原子のみに共有結合した炭素原子、例えば、−Ｏ−ＣＨ（ｎ）（おそらく、エステル基の二価酸素に結合した「非カルボニル炭素」、またはエーテル基の炭素）である。酸素化物には、二重結合を介して酸素原子に共有結合する炭素原子（例えば、エステル、ケトン、またはアルデヒドのカルボニル炭素）は除外される。一実施形態では、ロジンエステルは、ロジンエステル中の炭素の総モル数に基づいて、０．０５モル％〜、または０．１モル％、または０．５モル％、または１．０モル％、または１．５モル％、または１．８モル％、または２．０モル％、または２．２モル％、または２．４モル％〜２．５モル％、または２．６モル％、または２．７モル％、または２．８モル％、または２．９モル％、または３．０モル％の酸素化物を含有する。
【００４６】
一実施形態では、ロジンエステルは、ロジンエステル中の炭素の総モル数に基づいて、不飽和炭素と芳香族炭素との合計量の１５モルパーセント以下を含有する。「芳香族炭素」は、単結合と二重結合とを交互に有する環構造（Ｃ６環構造など）に含有される炭素原子である。「不飽和炭素」は、隣接する炭素原子に二重共有結合または三重共有結合で結合している炭素原子である。一実施形態では、ロジンエステルは、ロジンエステル中の炭素の総モル数に基づいて、０．０５モル％〜、または０．１モル％、または０．５モル％、または１．０モル％、または２．０モル％、または３．０モル％、または４．０モル％、または５．０モル％、または６．０モル％、または７．０モル％、または８．０モル％、または９．０モル％、または１０．０モル％、または１１．０モル％、または１２．０モル％、または１２．４モル％〜１２．５モル％、または１３．０モル％、または１３．７モル％、または１４．０モル％、または１４．５モル％、または１５．０モル％の不飽和炭素と芳香族炭素との合計量を含有する。
【００４７】
一実施形態では、ロジンエステルは、ロジンエステル中の炭素の総モル数に基づいて、０モル％〜、または０．０５モル％、または０．０８モル％、または０．１０モル％〜０．１５モル％、または０．２０モル％、または０．３０モル％、または０．４０モル％、または０．５０モル％、または１．００モル％のアルデヒド基炭素とケトン基炭素との合計量を含有する。「アルデヒド基」は、以下の構造（ＩＩ）を有する部分である。
【化３】
2020536980.tif 000004
。「アルデヒド基炭素」は、構造（ＩＩ）のアルデヒド基の炭素原子であり、１つの酸素原子に二重結合で結合し、水素原子に単結合で結合した炭素原子である。「ケトン基」は、以下の構造（ＩＩＩ）を有する部分である。
【化４】
2020536980.tif 000005
。「ケトン基炭素」は、構造（ＩＩＩ）のケトン基の炭素原子であり、１つの酸素原子に二重結合で結合している炭素原子である。
【００４８】
ロジンエステル（すなわち、重合されて、エステル化され、任意選択で水素化されたポリマー構造）中の炭素の総モル数に基づいて、脂肪族炭素、エステル基炭素、酸素化物、不飽和炭素、芳香族炭素、アルデヒド基炭素、およびケトン基炭素のモル含有量の合計が、１００モルパーセント（モル％）で得られることを理解されたい。
【００４９】
一実施形態では、ロジンエステルは、８０℃〜、または８５℃、または９０℃、または９２℃、または９３℃、または９５℃、または９７℃〜１００℃、または１０５℃、または１０８℃、または１１０℃、または１２０℃の環球式軟化温度（ＡＳＴＭ  Ｅ２８に従って測定）を有する。
【００５０】
一実施形態では、ロジンエステルは、１５  ｍｇＫＯＨ／ｇ〜、または２０  ｍｇＫＯＨ／ｇ、または２５  ｍｇＫＯＨ／ｇ〜３０  ｍｇＫＯＨ／ｇ、または３５  ｍｇＫＯＨ／ｇ、または４０  ｍｇＫＯＨ／ｇ、または４５  ｍｇＫＯＨ／ｇ、または５０  ｍｇＫＯＨ／ｇ、または５５  ｍｇＫＯＨ／ｇ、または６０  ｍｇＫＯＨ／ｇ、または６５  ｍｇＫＯＨ／ｇ、または７０  ｍｇＫＯＨ／ｇの酸価（ＡＳＴＭ  Ｄ１３８６／７に従って測定）を有する。
【００５１】
一実施形態では、ロジンエステルは、ロジンエステル中の炭素の総モル数に基づいて、（ｉ）７５モル％〜、もしくは７６モル％、もしくは７７モル％、もしくは７８モル％、もしくは７９モル％、もしくは８０モル％、もしくは８１モル％〜８３モル％、もしくは８４モル％、もしくは８５モル％、もしくは８６モル％、もしくは８７モル％、もしくは８８モル％、もしくは８９モル％、もしくは９０モル％、もしくは９１モル％、もしくは９２モル％、もしくは９３モル％、もしくは９４モル％、もしくは９５モル％の脂肪族炭素、および／または（ｉｉ）０．５モル％〜、もしくは１．０モル％、もしくは１．５モル％、もしくは２．０モル％、もしくは２．１モル％、もしくは２．２モル％〜２．４モル％、もしくは２．５モル％、もしくは２．６モル％、もしくは２．７モル％、もしくは２．８モル％、もしくは２．９モル％、もしくは３．０モル％のエステル基炭素、および／または（ｉｉｉ）０．０５モル％〜、もしくは０．１モル％、もしくは０．５モル％、もしくは１．０モル％、もしくは１．５モル％、もしくは１．８モル％、もしくは２．０モル％、もしくは２．２モル％、もしくは２．４モル％〜２．５モル％、もしくは２．６モル％、もしくは２．７モル％、もしくは２．８モル％、もしくは２．９モル％、もしくは３．０モル％の酸素化物、および／または（ｉｖ）０．０５モル％〜、もしくは０．１モル％、もしくは０．５モル％、もしくは１．０モル％、もしくは２．０モル％、もしくは３．０モル％、もしくは４．０モル％、もしくは５．０モル％、もしくは６．０モル％、もしくは７．０モル％、もしくは８．０モル％、もしくは９．０モル％、もしくは１０．０モル％、もしくは１１．０モル％、もしくは１２．０モル％、もしくは１２．４モル％〜１２．５モル％、もしくは１３．０モル％、もしくは１３．７モル％、もしくは１４．０モル％、もしくは１４．５モル％、もしくは１５．０モル％の不飽和炭素と芳香族炭素との合計量、および／または（ｖ）０モル％〜、もしくは０．０５モル％、もしくは０．０８モル％、もしくは０．１０モル％〜０．１５モル％、もしくは０．２０モル％、もしくは０．３０モル％、もしくは０．４０モル％、もしくは０．５０モル％もしくは、１．００モル％のアルデヒド基炭素とケトン基炭素との合計量、を含有する。一実施形態では、ロジンエステルは、８０℃〜、もしくは８５℃、もしくは９０℃、もしくは９２℃、もしくは９３℃、もしくは９５℃、もしくは９７℃〜１００℃、もしくは１０５℃、もしくは１０８℃、もしくは１１０℃、もしくは１２０℃の環球式軟化温度、および／または１５ｍｇＫＯＨ／ｇ〜、もしくは２０ｍｇＫＯＨ／ｇ、もしくは２５ｍｇＫＯＨ／ｇ〜３０ｍｇＫＯＨ／ｇ、もしくは３５ｍｇＫＯＨ／ｇ、もしくは４０ｍｇＫＯＨ／ｇ、もしくは４５ｍｇＫＯＨ／ｇ、もしくは５０ｍｇＫＯＨ／ｇ、もしくは５５ｍｇＫＯＨ／ｇ、もしくは６０ｍｇＫＯＨ／ｇ、もしくは６５ｍｇＫＯＨ／ｇ、もしくは７０ｍｇＫＯＨ／ｇの酸価、を有する。さらなる実施形態では、ロジンエステルは、重合形態で、アビエチン酸およびＤＣＰＤを含有するロジンを含有するポリマーであり、次いで、このポリマー構造は１つまたは複数のポリオールでエステル化され、次いでエステル化ポリマー構造が水素化される。さらなる実施形態では、ロジンエステルは、ＫＯＭＯＴＡＣ（商標）ＫＭ−１００、ＫＯＭＯＴＡＣ（商標）ＫＭ−１００Ｗ、またはそれらの組み合わせである。
【００５２】
一実施形態では、ロジンエステルは、組成物の総重量に基づいて、２０重量％〜、または２５重量％、または３０重量％、または３５重量％、または４０重量％〜４５重量％、または５０重量％、５５重量％、または６０重量％の量で組成物中に存在する。
【００５３】
Ｃ．ワックス
一実施形態では、本組成物は、任意選択のワックスを含む。ワックスは、組成物の溶融粘度を低下させ、組成物のオープンタイムおよびセットタイムを調整するために使用されてよい。適切なワックスの非限定的な例には、エチレン系ポリマーワックス、プロピレン系ポリマーワックス、パラフィンワックス、微結晶ワックス、副生成ポリエチレンワックス、フィッシャー・トロプシュワックス、酸化フィッシャー・トロプシュワックス、ならびにヒドロキシステアラミドワックスおよび脂肪酸アミドワックスなどの官能化ワックスが含まれる。
【００５４】
一実施形態では、ワックスは、プロピレン系ポリマーである。「プロピレン系ポリマーワックス」は、１７０℃で、（≦）１，０００ｍＰａ・ｓ以下、または≦５００ｍＰａ、または≦１００ｍＰａ・ｓである溶融粘度を有するプロピレン系ポリマーである。プロピレン系ポリマーワックスは、過半量（すなわち、５０重量％超）の重合プロピレンモノマーおよび任意選択のα−オレフィンコモノマーで構成される。一実施形態では、プロピレン系ポリマーワックスは、プロピレンホモポリマーである。プロピレン系ポリマーワックスは、チーグラー・ナッタ触媒重合またはメタロセン触媒重合によって生成され、それぞれチーグラー・ナッタ触媒プロピレン系ポリマーワックスまたはメタロセン触媒プロピレン系ポリマーワックスを得ることができる。一実施形態では、プロピレン系ポリマーワックスには、プロピレンホモポリマーであり、官能化ワックス、ポリエチレンワックス、フィッシャー・トロプシュワックス、動物ワックス、植物ワックス、石油由来ワックス（パラフィンワックス、微結晶ワックス）、およびモンタンワックスは除外される。適切なプロピレン系ポリマーの非限定的な例は、Ｃｌａｒｉａｎｔから入手可能なＬＩＣＯＣＥＮＥの商標名にて販売されているワックスである。一実施形態では、プロピレン系ポリマーワックスは、（ｉ）０．８９ｇ／ｃｃ〜、もしくは０．９０ｇ／ｃｃ〜０．９１ｇ／ｃｃの密度、および／または（ｉｉ）１７０℃で、４０ｍＰａ・ｓ〜、もしくは５０ｍＰａ・ｓ、もしくは６０ｍＰａ・ｓ〜６５ｍＰａ・ｓ、もしくは７０ｍＰａ・ｓ、もしくは７５ｍＰａ・ｓ、もしくは８０ｍＰａ・ｓ、もしくは９０ｍＰａ・ｓ、もしくは１００ｍＰａ・ｓの溶融粘度、のうちの１つまたは両方の特性を有する。一実施形態では、プロピレン系ポリマーワックスは、組成物の総重量に基づいて、０重量％〜、または１重量％、または２重量％、または３重量％、または４重量％、または５重量％、または１０重量％〜１５重量％、または２０重量％、または２３重量％、または２５重量％、または３０重量％の量で組成物中に存在する。
【００５５】
一実施形態では、ワックスは、エチレン系ポリマーワックスである。「エチレン系ポリマーワックス」は、１４０℃で、（≦）１，０００ｍＰａ・ｓ以下、または≦５００ｍＰａ、または≦１００ｍＰａ・ｓである溶融粘度を有するエチレン系ポリマーである。エチレン系ポリマーワックスは、過半量（すなわち、５０重量％超）の重合エチレンモノマーおよび任意選択のα−オレフィンコモノマーで構成される。一実施形態では、エチレン系ポリマーワックスは、高密度低分子量ポリエチレンワックス、副生成ポリエチレンワックス、エチレン系ポリマーを含有するフィッシャー・トロプシュワックス、エチレン系ポリマーを含有する酸化フィッシャー・トロプシュワックス、官能化ポリエチレンワックス、およびそれらの組み合わせから選択される。一実施形態では、エチレン系ポリマーワックスは官能化されていない。一実施形態では、エチレン系ポリマーワックスは、エチレン系ポリマーを含有するフィッシャー・トロプシュワックスである。エチレン系ポリマーを含有するフィッシャー・トロプシュワックスの非限定的な例には、Ｓａｓｏｌ  Ｗａｘ  Ｃｏｍｐａｎｙから入手可能なＳＡＳＯＬＷＡＸ（商標）Ｈ１などのＳＡＳＯＬ（商標）ワックスが含まれる。一実施形態では、エチレン系ポリマーワックスは、（ｉ）０．８８０ｇ／ｃｃ〜、もしくは０．８８５ｇ／ｃｃ、もしくは０．８９０ｇ／ｃｃ、もしくは０．８９５ｇ／ｃｃ、もしくは０．９００ｇ／ｃｃ、もしくは０．９１０ｇ／ｃｃ、もしくは０．９２０ｇ／ｃｃ、もしくは０．９３０ｇ／ｃｃ〜０．９４０ｇ／ｃｃ、もしくは０．９５０ｇ／ｃｃ、もしくは０．９６０ｇ／ｃｃ、もしくは０．９７０ｇ／ｃｃの密度、および／または（ｉｉ）１３５℃で、１ｍＰａ・ｓ〜、もしくは２ｍＰａ・ｓ、もしくは３ｍＰａ・ｓ、もしくは４ｍＰａ・ｓ、もしくは５ｍＰａ・ｓ、もしくは６ｍＰａ・ｓ、もしくは７ｍＰａ・ｓ、もしくは８ｍＰａ・ｓ、もしくは２０ｍＰａ・ｓ、もしくは５０ｍＰａ・ｓ、もしくは７５ｍＰａ・ｓ、もしくは１００ｍＰａ・ｓ、もしくは２００ｍＰａ・ｓ、もしくは３００ｍＰａ・ｓ、もしくは４００ｍＰａ・ｓ〜５００ｍＰａ・ｓ、もしくは７５０ｍＰａ・ｓ、もしくは１，０００ｍＰａ・ｓ、もしくは１，５００ｍＰａ・ｓ、もしくは２，０００ｍＰａ・ｓの溶融粘度、および／または（ｉｉｉ）ＡＳＴＭ  Ｄ１３８６／７に従って測定するとき、０ｍｇＫＯＨ／ｇ〜、もしくは０．０１ｍｇＫＯＨ／ｇ〜０．１ｍｇＫＯＨ／ｇ、もしくは０．２ｍｇＫＯＨ／ｇの酸価、および／または（ｉｖ）６００ｇ／モル〜、もしくは７００ｇ／モル、もしくは７５０ｇ／モル、もしくは８００ｇ／モル、もしくは８５０ｇ／モル、もしくは９００ｇ／モルもしくは１，０００ｇ／モル、もしくは１，５００ｇ／モル、もしくは２，０００ｇ／モル、もしくは２，５００ｇ／モル、もしくは３，０００ｇ／モル〜５０，０００ｇ／モル、もしくは４０，０００ｇ／モル、もしくは３０，０００ｇ／モル、もしくは２０，０００ｇ／モル、もしくは１５，０００ｇ／モル、もしくは１０，０００ｇ／モルの重量平均分子量（Ｍｗ）、のうちの１つまたは両方の特性を有する。一実施形態では、エチレン系ポリマーワックスは、組成物の総重量���基づいて、０重量％〜、または１重量％、または２重量％、または３重量％、または４重量％、または５重量％、または１０重量％、または１５重量％、または１８重量％〜２０重量％、または２３重量％、または２５重量％、または３０重量％の量で組成物中に存在する。
【００５６】
ワックスは、本明細書に開示される２つ以上の実施形態を含んでよい。
【００５７】
Ｄ．添加剤
本組成物は、１つまたは複数の任意選択の添加剤を含んでよい。適切な添加剤の非限定的な例には、可塑剤、油、安定剤、酸化防止剤、顔料、染料、粘着防止添加剤、ポリマー添加剤、消泡剤、防腐剤、増粘剤、レオロジー変性剤、保湿剤、充填剤、溶剤、核剤、界面活性剤、キレート剤、ゲル化剤、加工助剤、架橋剤、中和剤、難燃剤、蛍光剤、相溶化剤、抗菌剤、水、およびそれらの組み合わせ、が含まれる。
【００５８】
一実施形態では、組成物は、酸化防止剤を含む。酸化防止剤は、熱、光、または粘着付与樹脂などの原料からの残留触媒などのものによって誘発される酸素との反応によって引き起こされる劣化から組成物を保護する。適切な酸化防止剤には、高分子量ヒンダードフェノールならびに硫黄およびリン含有フェノールなどの多官能フェノールが含まれる。代表的なヒンダードフェノールには、１，３，５−トリメチル−２，４，６−トリス−（３，５−ジ−ｔｅｒｔ−ブチル−４−ヒドロキシベンジル）−ベンゼン、ペンタエリスリチルテトラキス−３（３，５−ジ−ｔｅｒｔ−ブチル−４−ヒドロキシフェニル）−プロピオネート、ｎ−オクタデシル−３（３，５−ジ−ｔｅｒｔ−ブチル−４−ヒドロキシフェニル）−プロピオネート、４，４’−メチレンビス（２，６−ｔｅｒｔ−ブチル−フェノール）、４，４’−チオビス（６−ｔｅｒｔ−ブチル−ｏ−クレゾール）、２，６−ジ−ｔｅｒｔブチルフェノール、６−（４−ヒドロキシフェノキシ）−２，４−ビス（ｎ−オクチル−チオ）−１，３，５トリアジン、ジ−ｎ−オクチルチオ）エチル３，５−ジ−ｔｅｒｔ−ブチル−４−ヒドロキシ−ベンゾエート、およびソルビトールヘキサ［３−（３，５−ジ−ｔｅｒｔ−ブチル−４−ヒドロキシ−フェニル）−プロピオネート］、が含まれる。そのような酸化防止剤は、ＢＡＳＦから市販されており、ヒンダードフェノールであるＩｒｇａｎｏｘ（商標）５６５、１０１０、１０７６、および１７２６を含む。これらは、ラジカル捕捉剤として作用する主要な酸化防止剤であり、単独で使用する、またはＢＡＳＦから入手可能なＩｒｇａｆｏｓ（商標）１６８などの亜リン酸系酸化防止剤などの他の酸化防止剤と組み合わせて使用することができる。亜リン酸系酸化防止剤は、二次的な酸化防止剤と見なされ、一般に単独では使用されない。これらは、主として過酸化物分解剤として使用される。他の入手可能な酸化防止剤は、Ｓｏｌｖａｙから入手可能なＣｙａｎｏｘ（商標）ＬＴＤＰ、およびＳＩ  Ｇｒｏｕｐから入手可能なＥｔｈａｎｏｘ（商標）３３０である。多くのそのような酸化防止剤は、単独で使用するまたは他のそのような酸化防止剤と組み合わせて利用可能である。
【００５９】
一実施形態では、組成物は、組成物の総重量に基づいて、０重量％〜、または０．１重量％、または０．２重量％、または０．３重量％、または０．４重量％〜０．５重量％、または０．６重量％、または０．７重量％、または０．８重量％、または１．０重量％、または２．０重量％、または２．５重量％、または３．０重量％のより多くの添加剤のうちの１つを含有する。
【００６０】
Ｆ．組成物
一実施形態では、組成物は、接着剤組成物であり、さらにホットメルト接着剤（ＨＭＡ）組成物である。一実施形態では、組成物は、（Ａ）２０重量％〜６０重量％のエチレン系インターポリマー（例えば、エチレン／α−オレフィンインターポリマー）、（Ｂ）２０重量％〜６０重量％のロジンエステル、および任意選択で（Ｃ）１重量％〜３０重量％のワックス、および任意選択で（Ｄ）０．１重量％〜３．０重量％の添加剤、を含む。
【００６１】
一実施形態では、組成物は、接着剤組成物であり、さらに、ホットメルト接着剤（ＨＭＡ）組成物であり、この組成物は、組成物の総重量に基づいて、（Ａ）２０重量％〜、もしくは２５重量％、もしくは３０重量％、もしくは３５重量％、もしくは４０重量％〜４５重量％、もしくは５０重量％、もしくは５５重量％、もしくは６０重量％のエチレン系インターポリマー（例えば、エチレン／α−オレフィンインターポリマー）、（Ｂ）２０重量％〜、もしくは２５重量％、もしくは３０重量％、もしくは３５重量％、もしくは４０重量％〜４５重量％、もしくは５０重量％、もしくは５５重量％、もしくは６０重量％のロジンエステル、（Ｃ）０重量％〜、もしくは１重量％、もしくは２重量％、もしくは３重量％、もしくは４重量％、もしくは５重量％、もしくは１０重量％、もしくは１５重量％、もしくは１８重量％〜２０重量％、もしくは２３重量％、もしくは２５重量％、もしくは３０重量％のワックス、および（Ｄ）０重量％〜、もしくは０．１重量％、もしくは０．２重量％、もしくは０．３重量％、もしくは０．４重量％〜０．５重量％、もしくは０．６重量％、もしくは０．７重量％、もしくは０．８重量％、もしくは１．０重量％、もしくは２．０重量％、もしくは２．５重量％、もしくは３．０重量％の１つまたは複数の添加剤、を含む、またはから本質的になる、またはからなる。さらなる実施形態では、ワックスは、１３５℃で、１〜２，０００ｍＰａ・ｓ、または１〜１，０００ｍＰａ・ｓ、または１〜５００ｍＰａ・ｓ、または１〜１００ｍＰａ・ｓ、またはまたは１〜５０ｍＰａ・ｓ、または１〜１０ｍＰａ・ｓの溶融粘度、および０．８８０〜０．９７０ｇ／ｃｃ、または０．９００〜０．９６０ｇ／ｃｃ、または０．９２０〜０．９５０ｇ／ｃｃ、または０．９４０〜０．９５０ｇ／ｃｃの密度、を有するエチレン系ポリマーワックスである。
【００６２】
一実施形態では、（Ａ）エチレン系インターポリマー（例えば、エチレン／α−オレフィンインターポリマー）と（Ｂ）ロジンエステルとの合計量は、組成物の少なくとも６０重量％に等しい。別の実施形態では、（Ａ）エチレン系インターポリマー（例えば、エチレン／α−オレフィンコポリマー）と（Ｂ）ロジンエステルとの合計量は、組成物の総重量の、６０重量％〜、または６５重量％、または７０重量％、または７５重量％〜８０重量％、または８５重量％、または９０重量％、または９５重量％に等しい。
【００６３】
一実施形態では、（Ａ）エチレン系インターポリマー（例えば、エチレン／α−オレフィンインターポリマー）と（Ｂ）ロジンエステルとの重量比は、０．３：１．０〜、または０．５：１．０、または０．８：１．０、または１．０：１．０〜１．５：１．０、または２．０：１．０、または２．５：１．０、または３．０：１．０である。別の実施形態では、（Ａ）エチレン系インターポリマー（例えば、エチレン／α−オレフィンインターポリマー）と（Ｂ）ロジンエステルとの重量比は、１．０：１．０である。
【００６４】
一実施形態では、組成物は、１７７℃で、５００ｍＰａ・ｓ〜、または７５０ｍＰａ・ｓ、または８００ｍＰａ・ｓ、または８５０ｍＰａ・ｓ、または９００ｍＰａ・ｓ、または９５０ｍＰａ・ｓ、または９８０ｍＰａ・ｓ〜９８５ｍＰａ・ｓ、または９９０ｍＰａ・ｓ、または１，０００ｍＰａ・ｓ、または１，５００ｍＰａ・ｓ、または２，０００ｍＰａ・ｓ、または２，５００ｍＰａ・ｓ、または３，０００ｍＰａ・ｓの溶融粘度を有する。別の実施形態では、組成物は、１７７℃で、５００〜３，０００ｍＰａ・ｓ、または５００〜２，０００ｍＰａ・ｓ、または５００〜１，２００ｍＰａ・ｓの溶融粘度を有する。
【００６５】
一実施形態では、組成物は、−２０℃、または０℃〜２３℃、または６０℃の温度で、（≧）５０％以上、または≧５５％、または≧６０％、または≧６５％、または≧７０％、または≧７５％、または≧８０％、または≧８５％、または≧９０％、または≧９５％の繊維引裂を有する。別の実施形態では、組成物は、−２０℃〜、または０℃〜２３℃、または６０℃の温度で、５５％〜、または６０％、または６５％、または７０％、または７５％、または８０％、または８５％、または９０％、または９５％〜１００％の繊維引裂を有する。
【００６６】
一実施形態では、組成物は、≧４５℃、または≧５０℃、または≧５５℃、または≧６０℃の熱応力を有する。
【００６７】
一実施形態では、組成物は、≧４５℃、もしくは≧５０℃、もしくは≧５５℃、もしくは≧６０℃、または４５℃〜、もしくは５０℃、もしくは５５℃、もしくは６０℃〜８０℃の剥離接着破壊温度（ＰＡＦＴ）を有する。一実施形態では、組成物は、≧８０℃、または８０℃〜、もしくは８４℃〜９０℃、もしくは１００℃、もしくは１１０℃、もしくは１２０℃の剪断接着破壊温度（ＳＡＦＴ）を有する。
【００６８】
一実施形態では、組成物は、（≦）１５秒以下、または１秒〜１４秒、もしくは１５秒のセットタイムを有する。別の実施形態では、組成物は、≧１５秒、または≧２０秒、または≧２５秒のオープンタイムを有する。
【００６９】
一実施形態では、組成物は、接着剤組成物であり、さらに、ホットメルト接着剤（ＨＭＡ）組成物であり、この組成物は、（Ａ）２０重量％〜６０重量％のエチレン系インターポリマー（例えば、エチレン／α−オレフィンコポリマー）、（Ｂ）２０重量％〜６０重量％のロジンエステル、任意選択で（Ｃ）１重量％〜３０重量％のワックス（例えば、エチレン系ポリマーワックス）、および任意選択で（Ｄ）０．１重量％〜３．０重量％の添加剤を含み、（Ａ）エチレン系インターポリマー（例えば、エチレン／α−オレフィンインターポリマー）と（Ｂ）ロジンエステルとの合計量は、組成物の総重量の、６０重量％〜、もしくは６５重量％、もしくは７０重量％、もしくは７５重量％〜８０重量％、もしくは８５重量％、もしくは９０重量％、もしくは９５重量％に等しく、（Ａ）エチレン系インターポリマーと（Ｂ）ロジンエステルとの重量比は、０．３：１．０〜、もしくは０．５：１．０、もしくは０．８：１．０、もしくは１．０：１．０〜１．５：１．０、もしくは２．０：１．０、もしくは２．５：１．０、もしくは３．０：１．０であり、組成物は、（ｉ）１７７℃で、５００ｍＰａ・ｓ〜、もしくは７５０ｍＰａ・ｓ、もしくは８００ｍＰａ・ｓ、もしくは８５０ｍＰａ・ｓ、もしくは９００ｍＰａ・ｓ、もしくは９５０ｍＰａ・ｓ、もしくは９８０ｍＰａ・ｓ〜９８５ｍＰａ・ｓ、もしくは９９０ｍＰａ・ｓ、もしくは１，０００ｍＰａ・ｓ、もしくは１，５００ｍＰａ・ｓ、もしくは２，０００ｍＰａ・ｓ、もしくは２，５００ｍＰａ・ｓ、もしくは３，０００ｍＰａ・ｓの溶融粘度、および／または（ｉｉ）−２０℃〜、もしくは０℃〜２３℃、もしくは６０℃の温度で、５５％〜、もしくは６０％、もしくは６５％、もしくは７０％、もしくは７５％、もしくは８０％、もしくは８５％、もしくは９０％、もしくは９５％〜１００％の繊維引裂、および／または（ｉｉｉ）≧４５℃、もしくは≧５０℃、もしくは≧５５℃、もしくは≧６０℃の熱応力、および／または（ｉｖ）≧４５℃、もしくは≧５０℃、もしくは≧５５℃、もしくは≧６０℃、もしくは４５℃〜、もしくは５０℃、もしくは５５℃、もしくは６０℃〜８０℃のＰＡＦＴ、および／または（ｖ）≧８０℃、もしくは８０℃〜、もしくは８４℃〜９０℃、もしくは１００℃、もしくは１１０℃、もしくは１２０℃のＳＡＦＴ、および／または（ｖｉ）≦１５秒、もしくは１秒〜１４秒、もしくは１５秒のセットタイム、および／または（ｖｉｉ）≧１５秒、もしくは≧２０秒、もしくは≧２５秒のオープンタイム、のうちの１つ、いくつか、またはすべての特性を有する。さらなる実施形態では、組成物は、上記の特性（ｉ）〜（ｖｉｉ）の少なくとも２つ、または少なくとも３つ、または少なくとも４つ、または少なくとも５つ、または少なくとも６つ、または７つすべてを有する。
【００７０】
前述の組成物を含む、本明細書に開示される各組成物中の構成成分の合計は、１００重量パーセント（重量％）で得られることを理解されたい。
【００７１】
組成物は、本明細書に開示される２つ以上の実施形態を含んでよい。
【００７２】
Ｇ．物品
本開示は、物品を提供する。物品は、本組成物から形成される少なくとも１つの構成成分を含む。組成物は、上記で開示するように任意の組成物であり得る。一実施形態では、組成物は、ＨＭＡ組成物である。適切な物品の非限定的な例には、ＨＭＡ接合ボール紙包装箱、多層物品、木材物品、および不織布物品が含まれる。一実施形態では、その物品は、基材を含む。組成物は、基材の少なくとも１つの表面上にある。適切な基材の非限定的な例には、フィルム、シート、布地、ボール紙、および木材が含まれる。一実施形態では、組成物は、基材の少なくとも１つの表面と別の基材の少なくとも１つの表面との間にシールを形成する。
【００７３】
本物品は、本明細書に開示される２つ以上の実施形態を含んでよい。
【００７４】
試験方法
酸価（Ａｃｉｄ  ｖａｌｕｅ）（または酸価（ａｃｉｄ  ｎｕｍｂｅｒ））を、ＡＳＴＭ  Ｄ１３８６／７に従って測定した。酸価は、物質中に存在する未反応脂肪酸の量の尺度である。酸価は、物質（例えば、ロジンエステル）１グラム中に存在する遊離脂肪酸の中和に必要な水酸化カリウムのミリグラム数である。酸価の単位は、ｍｇＫＯＨ／ｇである。
【００７５】
密度を、ＡＳＴＭ  Ｄ７９２、方法Ｂに従って測定した。この結果を、１立方センチメートル当たりのグラム（ｇ）（ｇ／ｃｃまたはｇ／ｃｍ３）で記録した。
【００７６】
Ｉｎｌａｎｄの段ボール紙を使用した組成物の繊維引裂（％）パーセントの繊維引裂（ＦＴ）を、標準化された方法に従って決定した。試料組成物を１７７℃まで加熱し、試料組成物の片（約５ｍｍ幅）（約０．１２〜０．１３グラム）を、へらまたはホットメルトアプリケータでボール紙クーポンの下方に縦方向に引くことによってボール紙クーポン（２５．４ｍｍ×７６．２ｍｍ）上に適用し、第２のクーポンを試料組成物の上に素早く（２秒以内に）置いた。約５秒間軽く指で圧力をかけ、所定の位置に接合を保持するように適用した。試料を、室温および５４％の相対湿度で２４時間調整した。調整した直後に、試料（ｎ＝５）を、片方の角の下にへらの刃を挿入して角を折り曲げることによって引き剥がした。次いで、試料を水平表面上に置き、折り曲げた角を有する側面を上に向けた。試料を試験温度に設定した加熱源または冷却源に可能な限り近づけて保持し、折り曲げた角を、各クーポンの縦方向軸線に対して約４５〜９０°の角度で可能な限り迅速に手で引っ張り、接着接合部を引き裂いた。破れた繊維の割合（繊維引裂）を、２５％の増分（すなわち、０％、２５％、５０％、７５％、および１００％）で評価し、平均を記録した。
【００７７】
耐熱応力性（熱応力）を、Ｉｎｓｔｉｔｕｔｅ  ｏｆ  Ｐａｃｋａｇｉｎｇ  Ｐｒｏｆｅｓｓｉｏｎｓ（ＩｏＰＰ）によって作成された「ホットメルト接着剤の耐熱応力性を測定するための推奨される試験方法（Ｓｕｇｇｅｓｔｅｄ  Ｔｅｓｔ  Ｍｅｔｈｏｄ  ｆｏｒ  Ｄｅｔｅｒｍｉｎｉｎｇ  ｔｈｅ  Ｈｅａｔ  Ｓｔｒｅｓｓ  Ｒｅｓｉｓｔａｎｃｅ  ｏｆ  Ｈｏｔ  Ｍｅｌｔ  Ａｄｈｅｓｉｖｅｓ）」の方法Ｔ−３００６に従って測定した。１つの試料を調製するために、２インチ（５０．８ｍｍ）×３−３／１６インチ（８１ｍｍ）および２インチ（５０．８ｍｍ）×５−１／２インチ（１３９．７ｍｍ）の寸法を有する２つのボール紙クーポン（長手方向に通る溝で切断する）を、Ｏｌｉｎｇｅｒ  Ｂｏｎｄ  Ｔｅｓｔｅｒ（適用温度１７７℃）を使用して、０．０００１４ｌｂ／インチの組成物（約０．１２〜０．１３グラム）を適用することによって接合し、さらなる熱を加えずに、一定圧力でクーポンを圧縮するためにこのテスターを使用した。組成物をより短いクーポンの中央の溝に垂直に適用し、組成物が長いクーポンの片方の端部から３／４インチ（１９ｍｍ）になるようにクーポンを接合した。５つの複製物を、各組成物ごとに作成した。各クーポンを、２２℃〜２３℃および５０％の相対湿度で２４時間保管した。図１に示すように、次いで、試料（１０）を試料ホルダー（１２）に装填し、図１に示すように、短いクーポンの端部を試料ホルダー（１２）の縁部と揃えた。試料（１０）を、試料ホルダー（１０）の幅広プレート（１４）で所定の位置に保持し、プレート（１４）を、蝶ナット（１６）によって試料ホルダー（１２）に固定した。「２００ｇ」の重り（１８）を、接合部から３．９４インチ（１００ｍｍ）の距離でクーポン（２０）に取り付けた。重りに取り付けたペグを、より長いクーポンの端部に作製した孔内に置くことによって重り（１８）を固定した。次いで、クーポン（２０）および取り付けた重り（１８）を含む試料ホルダー（１２）を対流式オーブン（図示せず）内に置き、設定温度で平衡化して、２４時間オーブンに放置した。２４時間の最後に、接合部の少なくとも８０％（すなわち、４つの接合部）が破壊されていない場合、次いで試料は試験温度での耐熱性試験に合格したものと見なされる。最大合格耐熱応力性（温度）を決定するまで、オーブンの温度を変化させた。すべての新しい接合クーポン試料を、各試験温度で使用した。結果は熱応力温度（℃）として報告される。
【００７８】
溶融粘度を、Ｂｒｏｏｋｆｉｅｌｄ  Ｖｉｓｃｏｍｅｔｅｒ（Ｍｏｄｅｌ  ＤＶ０ＩＩＩ、バージョン３）およびＳＣ−３１ホットメルト粘度計のスピンドルを、エチレン系インターポリマー、さらにエチレン／α−オレフィンコポリマーに対して１７７℃で、組成物に対して１７７℃で、エチレン系ポリマーワックスに対して１３５℃で、プロピレン系ポリマーワックスに対して１７０℃で使用して、ＡＳＴＭ  Ｄ３２３６に従って測定した。試料を、アルミ製の使い捨て管状チャンバに注入し、それを順次Ｂｒｏｏｋｆｉｅｌｄ  Ｔｈｅｒｍｏｓｅｌに挿入し、所定の位置に係止した。試料チャンバは、スピンドルを挿入して回転させるときに、チャンバが回転しないことを確実にするために、Ｂｒｏｏｋｆｉｅｌｄ  Ｔｈｅｒｍｏｓｅｌの下部に適合するノッチを下部に有する。試料（約８〜１０グラム）を、溶融した試料が試料チャンバの上部よりも１インチ下になるまで、必要な温度まで加熱した。粘度計装置を下降させ、スピンドルを試料チャンバの中央に沈めたが、スピンドルはチャンバの側面に触れなかった。粘度計のブラケットがＴｈｅｒｍｏｓｅｌ上に揃うまで、下降を続けた。粘度計の電源を入れ、安定した剪断速度で動作するように設定し、これにより、粘度計のｒｐｍ出力に基づいて、合計トルク容量の４０〜６０％の範囲内のトルク読み取りがもたらされる。読み取りを、１５分間毎分行う、または値が安定するまで行い、その時点で最終読み取りを記録した。
【００７９】
環球式軟化点を、ＡＳＴＭ  Ｅ２８に従って、Ｍｅｔｔｌｅｒ  Ｔｏｌｅｄｏ  ＦＰ９００  Ｔｈｅｒｍｏｓｙｓｔｅｍを使用して測定した。
【００８０】
示差走査熱量測定（ＤＳＣ）
示差走査熱量測定（ＤＳＣ）を使用して、広範囲の温度にわたるポリマーの融解、結晶化、およびガラス転移挙動を測定することができる。例えば、ＲＣＳ（冷蔵冷却システム）およびオートサンプラーを装備するＴＡ  Ｉｎｓｔｒｕｍｅｎｔｓ  Ｑ１０００  ＤＳＣを使用して、この分析を実行した。試験中、５０ｍｌ／分の窒素パージガス流量を使用した。各試料を薄いフィルムに１９０℃で溶融プレスし、次いで、溶融した試料を室温（２５℃）まで空冷した。３〜１０ｍｇ、直径６ｍｍの試験片を冷却したポリマーから取り出し、重さを量り、軽量のアルミニウム皿（５０ｍｇ）に置き、圧着して閉じた。次いで、分析を実行して、その熱特性を決定した。
【００８１】
試料の熱的挙動は、試料温度を上下させて、熱流対温度プロファイルを作成することによって決定した。最初に、試料を１８０℃まで急速に加熱し、３分間等温に保って、その熱履歴を除去した。次に、試料を１０℃／分の冷却速度で−８０℃まで冷却し、−８０℃で３分間等温に保った。次いで、試料を１０℃／分の加熱速度で１８０℃まで加熱した（これが、「第２の加熱」勾配である）。冷却曲線および第２の加熱曲線を記録した。決定した値は、外挿溶融開始Ｔｍおよび外挿結晶化開始Ｔｃである。
【００８２】
溶融転移の開始と終了との間のベースラインを最初に引くことによって、融点ＴｍをＤＳＣ加熱曲線から決定した。次いで、溶融ピークの低温度側のデータに接線を描いた。この線がベースラインと交わる場所が、外挿溶融開始（Ｔｍ）である。これは、Ｂｅｒｎｈａｒｄ  Ｗｕｎｄｅｒｌｉｃｈ、Ｔｈｅ  Ｂａｓｉｓ  ｏｆ  Ｔｈｅｒｍａｌ  Ａｎａｌｙｓｉｓ，  ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２、２７７−２７８（Ｅｄｉｔｈ  Ａ．Ｔｕｒｉ  ｅｄ．，２ｄ  ｅｄ．１９９７）に記載されている通りである。
【００８３】
ガラス転移温度Ｔｇを、ＤＳＣ加熱曲線から決定し、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７８−２７９（Ｅｄｉｔｈ  Ａ．Ｔｕｒｉ  ｅｄ．，２ｄ  ｅｄ．１９９７）に記載されているように、試料の半分で液体熱容量が増加した。ベースラインをガラス転移領域の下および上から引き、Ｔｇ領域を通って外挿した。試料の熱容量がこれらのベースラインの中間にある温度が、Ｔｇである。
【００８４】
分子量のためのゲル浸透クロマトグラフィ（ＧＰＣ）
Ｒｏｂｏｔｉｃ  Ａｓｓｉｓｔａｎｔ  Ｄｅｌｉｖｅｒ（ＲＡＤ）システムを装備する高温ゲル浸透クロマトグラフィ（ＧＰＣ）システムを、試料調製および試料注入のために使用した。濃度検出器は、Ｐｏｌｙｍｅｒ  Ｃｈａｒ  Ｉｎｃ．（スペイン、バレンシア）からの赤外線検出器（ＩＲ−５）であった。Ｐｏｌｙｍｅｒ  Ｃｈａｒ  ＤＭ  １００データ取得ボックスを使用して、データ収集を実行した。担体溶媒は、１，２，４−トリクロロベンゼン（ＴＣＢ）であった。システムには、Ａｇｉｌｅｎｔからのオンライン溶媒脱気デバイスを装備した。カラムコンパートメントを、１５０℃で操作した。カラムは、４つのＭｉｘｅｄ  Ａ  ＬＳ  ３０ｃｍ、２０ミクロンのカラムであった。溶媒は、約２００ｐｐｍの２，６−ジ−ｔ−ブチル−４−メチルフェノール（ＢＨＴ）を含む窒素パージされた１，２，４−トリクロロベンゼン（ＴＣＢ）であった。流量は１．０ｍＬ／分であり、注入量は２００μｌであった。「２ｍｇ／ｍＬ」の試料濃度を、Ｎ２パージおよび予熱したＴＣＢ（２００ｐｐｍのＢＨＴを含む）中に、穏やかに攪拌して、試料を１６０℃で２．５時間溶解することによって調製した。
【００８５】
２０個の狭分子量分布ポリスチレン標準品を用いることによって、ＧＰＣカラム設定を較正した。標準の分子量（ＭＷ）は、５８０ｇ／モルから８，４００，０００ｇ／モルの範囲で、標準品は、６つの「カクテル」混合物中に含有された。各標準品混合物は、個々の分子量間に少なくとも１０倍の隔たりを有した。各ＰＳ標準品の当量のポリプロピレン分子量を、報告されたポリプロピレン（Ｔｈ．Ｇ．Ｓｃｈｏｌｔｅ，Ｎ．Ｌ．Ｊ．Ｍｅｉｊｅｒｉｎｋ，Ｈ．Ｍ．Ｓｃｈｏｆｆｅｌｅｅｒｓ，＆Ａ．Ｍ．Ｇ．Ｂｒａｎｄｓ，Ｊ．Ａｐｐｌ．Ｐｏｌｙｍ．Ｓｃｉ．，２９，３７６３−３７８２（１９８４））およびポリスチレン（Ｅ．Ｐ．Ｏｔｏｃｋａ，Ｒ．Ｊ．Ｒｏｅ，Ｎ．Ｙ．Ｈｅｌｌｍａｎ，＆Ｐ．Ｍ．Ｍｕｇｌｉａ，Ｍａｃｒｏｍｏｌｅｃｕｌｅｓ，４，５０７（１９７１））のための、報告されたマーク・ホーウィンク係数を用いた以下の等式を使用することによって計算した。
【数１】
2020536980.tif 000006
、式中、ＭｐｐはＰＰ当量ＭＷであり、ＭＰＳはＰＳ当量ＭＷであり、ｌｏｇ  ＫならびにＰＰおよびＰＳのマーク・ホーウィンク係数の値を、以下に列挙する。
【表１】
2020536980.tif 000007
【００８６】
対数分子量較正を、溶出体積の関数として、４次多項式当て嵌めを使用して生成した。数平均分子量および重量平均分子量を、以下の等式に従って計算した。
【数２】
2020536980.tif 000008
、
【数３】
2020536980.tif 000009
、式中、ＷｆｉおよびＭｉはそれぞれ、溶出構成成分ｉの重量分率および分子量である。
【００８７】
質量検出器定数、レーザ光散乱検出器定数、および粘度計検出器定数を、重量平均分子量（Ｍｗ＝１２０，０００ｇ／モル、ｄｎ／ｄｃ＝−０．１０４ｍＬ／ｇ、ＭＷＤ＝２．９）および固有粘度（１．８７３ｄＬ／ｇ）の既知の値を用いて、標準参照物（参照ポリマーは、直鎖ポリエチレンホモポリマーである）を使用して決定した。クロマトグラフ濃度は、第２のビリアル係数効果（分子量に対する濃度効果）への対処を排除するのに十分低いと想定した。
【００８８】
検出器オフセットを決定するためのＳｙｓｔｅｍａｔｉｃ  Ａｐｐｒｏａｃｈを、Ｂａｌｋｅ＆Ｍｏｕｒｅｙら、（Ｍｏｕｒｅｙ  ＆  Ｂａｌｋｅ，Ｃｈｒｏｍａｔｏｇｒａｐｈｙ  Ｐｏｌｙｍ．Ｃｈｐｔ  １２，（１９９２））（Ｂａｌｋｅ，Ｔｈｉｔｉｒａｔｓａｋｕｌ，Ｌｅｗ，Ｃｈｅｕｎｇ  ＆  Ｍｏｕｒｅｙ，Ｃｈｒｏｍａｔｏｇｒａｐｈｙ  Ｐｏｌｙｍ．Ｃｈｐｔ  １３，（１９９２））によって発表されているものと一致する様式で、２つの検出器から得たデータを使用して実施し、一方で重量平均分子量（Ｍｗ＝１２０，０００ｇ／モル、ｄｎ／ｄｃ＝−０．１０４ｍＬ／ｇ、ＭＷＤ＝２．９）および固有粘度（１．８７３ｄＬ／ｇ）の既知の値、ならびに狭ポリスチレン標準品を用いて、標準品参照物（直鎖ポリエチレンホモポリマー）を分析した。Ｓｙｓｔｅｍａｔｉｃ  Ａｐｐｒｏａｃｈを使用して、各検出器オフセットを最適化し、従来のＧＰＣ方法を使用して観察した結果に可能な限り近い分子量の結果を得た。
【００８９】
試料の絶対重量平均分子量Ｍｗを、以下の等式を使用してＬＳ検出器およびＩＲ−５濃度検出器によって特徴付けた。
【数４】
2020536980.tif 000010
、式中、
【数５】
2020536980.tif 000011
は、ＬＳ検出器の応答領域であり、
【数６】
2020536980.tif 000012
は、ＩＲ−５検出器の応答領域であり、ＫＬＳは、重量平均分子量（Ｍｗ＝１２０，０００ｇ／モル、ｄｎ／ｄｃ＝−０．１０４ｍＬ／ｇ、ＭＷＤ＝２．９）、固有粘度（１．８７３ｄＬ／ｇ）の既知の値、および濃度を用いて、標準品参照物（直鎖ポリエチレンホモポリマー）を使用して決定した計器定数である。
【００９０】
剥離接着破壊温度（ＰＡＦＴ）および剪断接着破壊温度（ＳＡＦＴ）
剥離接着破壊温度（ＰＡＦＴ）を、ＡＳＴＭ  Ｄ４４９８に従って、剥離モードで１００グラムの重りを用いて試験した。試験を、室温（２５℃／７７°Ｆ）で開始し、温度を０．５℃／分の平均速度で上昇させた。
【００９１】
剪断接着破壊温度（ＳＡＦＴ）を、ＡＳＴＭ  Ｄ  ４４９８に従って、剪断モードで５００グラムの重りを用いて測定した。テストを、室温（２５℃／７７°Ｆ）で開始し、オーブン温度を０．５℃／分の平均速度で上昇させた。試験片が破壊された温度を記録する。
【００９２】
ＰＡＦＴおよびＳＡＦＴ試験用の試料を、各６×１２インチ（１５２×３０５ｍｍ）の寸法の４０ポンドのクラフト紙の２枚のシートを使用して調製した。下部のシート上に、縦方向に１インチ（２５ｍｍ）の隙間を空け、１．７５インチまたは２インチ（４５ｍｍまたは５１ｍｍ）幅のマスキングテープなどの片面感圧テープ片２つを、平行に接着した。試験する組成物試料を、１７７℃（３５０°Ｆ）に加熱し、テープ片の間に形成した隙間の中央に均等になるようにたらした。次いで、本組成物が過度に厚くなり得る前に、２つのガラス棒の、片方の棒を直ちにテープ上に乗せ、同じテープ片で間隙の各側面上にシムを入れ、続いてもう片方の棒および（２つの棒の間の）紙の第２のシートを、シートの長さに沿って下に滑り込ませる。これは、第１の棒がテープ片の間の隙間に組成物を均等に広げ、第２の棒が隙間の上部およびテープ片の上部にわたる第２のシートを均等に圧縮するような形で行った。したがって、単一の１インチ（２５．４ｍｍ）幅の試料組成物を、２つのテープ片の間に作成し、紙シートを接合した。そのように接合したシートは、１インチ（２５．４ｍｍ）幅および長さ３インチ（７６．２ｍｍ）の片に横方向に切断し、各片は、中央に１×１インチ（２５×２５ｍｍ）の接着剤試料接合部を有する。この片を、室温（２３℃）および５４％の相対湿度で２４時間調整した。この片を、必要に応じてＰＡＦＴおよびＳＡＦＴ試験で使用した。各組成物試料から２つの試験片を試験し、ＰＡＦＴおよびＳＡＦＴの平均破壊温度を記録した。
【００９３】
オープンタイムおよびセットタイム
セットタイムおよびオープンタイムの特性を、試験接合部を形成して引き裂くために使用される機械的試験デバイスであるＯｌｉｎｇｅｒ  Ｂｏｎｄ  Ｔｅｓｔｅｒを使用して決定した。Ｏｌｉｎｇｅｒ  Ｂｏｎｄ  Ｔｅｓｔｅｒを、３５０℃（１７７℃）に加熱した。下部基材である２．５インチ（６３．５ｍｍ）×２インチ（５０．８ｍｍ）の段ボールを、約１／１６インチ（１．６ｍｍ）〜１／８インチ（３．２ｍｍ）幅および長さ１インチ（２５．４ｍｍ）のポリマービードを供給する接着剤ポットの下で、トラックに沿って移動させた。一定のビードサイズを維持するために、接着剤ポットの圧力を上昇または下降させた。２．５インチ（６３．５ｍｍ）×２インチ（５０．８ｍｍ）の上部基材を下部基材に２バールの圧力で適用した。Ｏｌｉｎｇｅｒは、最も近い秒までのセットタイムおよびオープンタイムの潜在性を測定することができる２個のタイマーを有する。
【００９４】
オープンタイム測定−１つの基材に接着剤を適用してから５０％の繊維引裂接合をもたらす第２の基材との接合までの最長時間である。試験について、圧縮時間（またはセットタイム）は、セットタイム測定によって決定した１００％の繊維引裂を達成する時間に設定した。オープンタイムを１０秒に設定し、５０％未満の繊維引裂が達成されるまで１０秒間隔で増やした。オープンタイムを５秒に減らし、繊維引裂％を決定した。最後に、オープンタイムを１秒間隔で変化させ、５０％以上の繊維引裂を達成する最大許容可能時間を決定した。
【００９５】
セットタイム測定−繊維引裂接合を達成するために必要な最小圧縮時間である。試験について、オープンタイムを２秒（ｓｅｃ）に設定した。上部基材を下部基材上に圧縮するときに、接合が形成された。予め設定した圧縮時間の後、上部基材を下部基材から引っ張りながら引裂試験を実行した。次いで、視覚的評価を行い、予め設定した試験条件下で達成した繊維引裂の割合を決定した。セットタイムを１秒間隔で変化させ、１００％の繊維引裂および５０％未満の繊維引裂を達成するための時間を決定した。セットタイムを、最低で５０％の繊維引裂を得る最も近い秒までの最短時間として記録した。
【００９６】
ロジンエステルのための１３Ｃ  ＮＭＲ実験手順
１３Ｃ  ＮＭＲを、脂肪族炭素含有量、酸素化物含有量、芳香族炭素含有量、不飽和炭素含有量、エステル基含有量、アルデヒド基含有量、およびケトン基含有量のために使用し、以下のように実行した。
【００９７】
試料調製（ロジンエステル）−試料は、０．０２５ＭのＣｒ（ＡｃＡｃ）３を含有するテトラクロロエタン−ｄ２約２．７ｇをＮｏｒｅｌｌ  １００１−７  １０ｍｍ  ＮＭＲ管内の０．２０〜０．３０ｇの試料に加えることによって、テトラクロロエタン−ｄ２中で調製した。加熱ブロックおよびヒートガンを使用して管およびその内容物を１５０℃まで加熱することにより、試料を溶解して、均質化した。各試料を視覚的に検査して、均質性を確実にした。
【００９８】
データ取得パラメータ（ロジンエステル）−Ｂｒｕｋｅｒ  Ｄｕａｌ  ＤＵＬの高温ＣｒｙｏＰｒｏｂｅを装備するＢｒｕｋｅｒ  ４００ＭＨｚ分光計を使用してデータを収集した。１２０℃の試料温度で、データファイルごとに１６０スキャン、６秒のパルス繰り返し遅延、９０度のフリップ角、および逆ゲートデカップリングを使用して、データを取得した。２５，０００Ｈｚの分光幅および３２Ｋデータポイントのファイルサイズを使用して、取得を実施した。脂肪族炭素含有量、酸素化物含有量、芳香族炭素含有量、不飽和炭素含有量、エステル基含有量、アルデヒド基含有量、およびケトン基含有量の定量化に使用する積分範囲を以下に列挙する。
【表２】
2020536980.tif 000013
【００９９】
本開示のいくつかの実施形態は、ここで以下の実施例にて詳細に述べる。
【実施例】
【０１００】
組成物、さらにホットメルト接着剤組成物を生成するために使用される材料を、以下の表１に示す。表１からの出発材料を鉄製容器に量り入れ、１７７℃のオーブンで１時間予熱し、次いで１００毎分回転数（ｒｐｍ）の「Ｐａｒａｖｉｓｃスタイル」混合ヘッドで１７７℃の加熱ブロックで３０分間溶融ブレンドする。組成物およびそれらの適用性能データを以下の表２に提供する。
【表３】
2020536980.tif 000014
【表４】
2020536980.tif 000015
【０１０１】
組成物が、エチレン／１−オクテンインターポリマー（ＡＦＦＩＮＩＴＹ  ＧＡ  １９５０）と、ロジンエステル（ＫＯＭＯＴＡＣ（商標）ＫＭ−１００またはＫＯＭＯＴＡＣ（商標）ＫＭ−１００Ｗ）中の炭素の総モル数に基づいて、７５モル％以上の脂肪族炭素および３．０モル％以下のエステル基炭素を含有するロジンエステルと、を含有し、エチレン／１−オクテンインターポリマー（ＡＦＦＩＮＩＴＹ  ＧＡ  １９５０）および水素化炭化水素（すなわち、ＥＡＳＴＯＴＡＣ  Ｈ１００Ｗ）を含有する比較組成物よりも（実施例１〜２とＣＳ１とを比較）、（ｉ）高い剥離接着破壊温度（ＰＡＦＴ）（≧５５℃）、（ｉｉ）高い熱応力（≧５５℃）、および（ｉｉｉ）−２０℃〜６０℃の範囲で高い繊維引裂（≧９５％）、を示すことが見出された。
【０１０２】
エチレン／１−オクテンインターポリマー（ＡＦＦＩＮＩＴＹ  ＧＡ  １９５０）と、３．０モル％超のエステル基炭素を含有するロジンエステル（ＫＯＭＯＴＡＣ１４６）と、を含有するＣＳ２の比較組成物は、エチレン／１−オクテンインターポリマー（ＡＦＦＩＮＩＴＹ  ＧＡ  １９５０）と、３．０モル％以下のエステル基炭素を含むロジンエステル（ＫＯＭＯＴＡＣ（商標）ＫＭ−１００またはＫＯＭＯＴＡＣ（商標）ＫＭ−１００Ｗ）（実施例１、実施例２）と、を含有する組成物よりも、高い粘度、長いセットタイム、短いオープンタイム、および低い繊維引裂を、−２０℃および６０℃において示すが、これは、エチレン／１−オクテンインターポリマー（ＡＦＦＩＮＩＴＹ  ＧＡ  １９５０）が、３．０モル％超のエステル基炭素を含むロジンエステル（ＫＯＭＯＴＡＣ（商標）１４６）に対して非相溶性であるためである。
【０１０３】
本開示は、本明細書に含まれる実施形態および図に限定されるものではないが、以下の請求項の範囲内に該当するような実施形態の一部および異なる実施形態の要素の組み合わせを含むそれらの実施形態の修正形態を含むことを特に意図している。
【図１】
2020536980.tif 000016
【国際調査報告】
2020536980.tif 000017
2020536980.tif 000018